(57)【要約】【課題】連続成形性、成形品外観の改良性に優れた熱可塑性樹脂組成物を提供する。【解決手段】下記グラフト共重合体（Ａ）１８〜４４質量部と、下記共重合体（Ｂ）５６〜８２質量部との合計１００質量部に対して、アルカリ土類金属の酸化物（Ｍ）を０．０１〜０．４質量部含有する熱可塑性樹脂組成物。  グラフト共重合体（Ａ）：ジエン系ゴム（ｉ）５〜９０質量％と架橋アクリル酸エステル系重合体（ii）９５〜１０質量％とで構成される複合ゴム状重合体（Ｉ）３５〜６５質量部の存在下に、芳香族ビニル系単量体６０〜９５質量％とシアン化ビニル系単量体５〜４０質量％とを含む単量体混合物（II）３５〜６５質量部をグラフト共重合させて得られるグラフト共重合体  共重合体（Ｂ）：芳香族ビニル系単量体６０〜９５質量％とシアン化ビニル系単量体５〜４０質量％とを含む単量体混合物を重合させて得られる共重合体【選択図】図１
2015178567.tif 000002
【特許請求の範囲】
【請求項１】
下記グラフト共重合体（Ａ）１８〜４４質量部と、下記共重合体（Ｂ）５６〜８２質量部とを合計で１００質量部となるように含み、該グラフト共重合体（Ａ）と共重合体（Ｂ）との合計１００質量部に対して、アルカリ土類金属の酸化物（Ｍ）を０．０１〜０．４質量部含有することを特徴とする熱可塑性樹脂組成物。
グラフト共重合体（Ａ）：ジエン系ゴム（ｉ）５〜９０質量％と架橋アクリル酸エステル系重合体（ii）９５〜１０質量％とで構成される複合ゴム状重合体（Ｉ）３５〜６５質量部の存在下に、芳香族ビニル系単量体６０〜９５質量％とシアン化ビニル系単量体５〜４０質量％とを含む単量体混合物（II）３５〜６５質量部をグラフト共重合させて得られるグラフト共重合体（ただし、複合ゴム状重合体（Ｉ）と単量体混合物（II）との合計で１００質量部）
共重合体（Ｂ）：芳香族ビニル系単量体６０〜９５質量％とシアン化ビニル系単量体５〜４０質量％とを含む単量体混合物を重合させて得られる共重合体
【請求項２】
請求項１において、前記架橋アクリル酸エステル系重合体（ii）は、前記ジエン系ゴム（ｉ）の存在下に、架橋アクリル酸エステル系重合体（ii）を構成するアクリル酸エステルを含む単量体を重合させてなることを特徴とする熱可塑性樹脂組成物。
【請求項３】
請求項１又は２において、前記のジエン系ゴム（ｉ）のトルエン可溶分のポリスチレン換算質量平均分子量が１００，０００以上であることを特徴とする熱可塑性樹脂組成物。
【請求項４】
請求項１ないし３のいずれか１項において、前記ジエン系ゴム（ｉ）の質量平均粒子径が、１５０ｎｍ〜１μｍであることを特徴とする熱可塑性樹脂組成物。
【請求項５】
請求項１ないし４のいずれか１項において、前記複合ゴム状重合体（Ｉ）の質量平均粒子径が１８０〜５００ｎｍであることを特徴とする熱可塑性樹脂組成物。
【請求項６】
請求項１ないし５のいずれか１項に記載の熱可塑性樹脂組成物を成形してなる樹脂成形品。
【発明の詳細な説明】
【技術分野】
【０００１】
本発明は、熱可塑性樹脂組成物に関し、詳しくは、連続成形性、成形品外観の改良性に優れた熱可塑性樹脂組成物に関する。本発明はまた、この熱可塑性樹脂組成物を成形してなる樹脂成形品に関する。
【背景技術】
【０００２】
従来、耐衝撃性樹脂として、樹脂組成中にゴム成分を配合したＡＢＳ樹脂やハイインパクトポリスチレン樹脂が提供されているが、これらの樹脂は、耐衝撃性付与のためのゴム成分として用いられているジエン系重合体が、その主鎖中に化学的に不安定な二重結合を多く有しているため、紫外線等によって劣化し易く、一般的に耐候性に劣るものである。
【０００３】
ＡＢＳ樹脂の耐候性を改良したものとして、二重結合を持たないアクリルゴムの存在下にアクリロニトリル化合物とスチレン化合物とをグラフト共重合してＡＳＡ樹脂が提案されている。しかし、ＡＳＡ樹脂は、ゴムとしてアクリルゴムを用いており、耐候性には優れているものの、耐衝撃性に劣るという欠点を有している。
【０００４】
ＡＳＡ樹脂の耐衝撃性を改良する方法としてアクリルゴムの膨潤度を上げる手法が取られる場合があるが、この場合、樹脂成形品の表面光沢が著しく低下するという問題が発生する。また、樹脂の分子量を上げて耐衝撃性を改良した場合には、ＡＳＡ樹脂の特徴である優れた成形加工性は損なわれてしまう。
【０００５】
耐候性、更には表面平滑性と成形性を高い次元でバランスさせるために、例えば特公平３−６６３２９号公報には、劣位量の共役ジエンゴムと優位量のアクリル酸エステル系ゴムとを複合化させたゴムを使用した特殊ＡＳＡ樹脂が提案されている。しかし、この特殊ＡＳＡ樹脂を用いて連続成形を行うと、成形加工時に発生するガスが金型に脂状に堆積し、この堆積物が成形品側に移行して、成形品の外観を悪化させる。このため、定期的に金型に付着した脂状の堆積物をクリーニング除去する必要があり、連続成形性に劣るという問題がある。また、ガス発生量が少ない場合でも、成形品にフローマーク、シルバーストリーク等の外観不良が発生する問題もあり、その改善が求められていた。
【先行技術文献】
【特許文献】
【０００６】
【特許文献１】特公平３−６６３２９号公報
【発明の概要】
【発明が解決しようとする課題】
【０００７】
本発明は上記従来の課題を解決し、連続成形性、成形品外観の改良性に優れた熱可塑性樹脂組成物と、この熱可塑性樹脂組成物を成形してなる樹脂成形品を提供することにある。
【課題を解決するための手段】
【０００８】
本発明者らは、上記課題を解決すべく鋭意検討を重ねた結果、特定の複合ゴム状重合体の存在下に、芳香族ビニル系単量体とシアン化ビニル系単量体を含む単量体混合物を重合して得られるグラフト共重合体と、芳香族ビニル系単量体とシアン化ビニル系単量体を含む単量体混合物を重合して得られる共重合体とを所定の割合で配合すると共に、所定量のアルカリ土類金属の酸化物を添加した熱可塑性樹脂組成物が、上記の課題を解決し得ることを見出し、本発明に到った。
【０００９】
すなわち、本発明は、以下を要旨とする。
【００１０】
［１］  下記グラフト共重合体（Ａ）１８〜４４質量部と、下記共重合体（Ｂ）５６〜８２質量部とを合計で１００質量部となるように含み、該グラフト共重合体（Ａ）と共重合体（Ｂ）との合計１００質量部に対して、アルカリ土類金属の酸化物（Ｍ）を０．０１〜０．４質量部含有することを特徴とする熱可塑性樹脂組成物。
グラフト共重合体（Ａ）：ジエン系ゴム（ｉ）５〜９０質量％と架橋アクリル酸エステル系重合体（ii）９５〜１０質量％とで構成される複合ゴム状重合体（Ｉ）３５〜６５質量部の存在下に、芳香族ビニル系単量体６０〜９５質量％とシアン化ビニル系単量体５〜４０質量％とを含む単量体混合物（II）３５〜６５質量部をグラフト共重合させて得られるグラフト共重合体（ただし、複合ゴム状重合体（Ｉ）と単量体混合物（II）との合計で１００質量部）
共重合体（Ｂ）：芳香族ビニル系単量体６０〜９５質量％とシアン化ビニル系単量体５〜４０質量％とを含む単量体混合物を重合させて得られる共重合体
【００１１】
［２］  ［１］において、前記架橋アクリル酸エステル系重合体（ii）は、前記ジエン系ゴム（ｉ）の存在下に、架橋アクリル酸エステル系重合体（ii）を構成するアクリル酸エステルを含む単量体を重合させてなることを特徴とする熱可塑性樹脂組成物。
【００１２】
［３］  ［１］又は［２］において、前記のジエン系ゴム（ｉ）のトルエン可溶分のポリスチレン換算重量平均分子量が１００，０００以上であることを特徴とする熱可塑性樹脂組成物。
【００１３】
［４］  ［１］ないし［３］のいずれかにおいて、前記ジエン系ゴム（ｉ）の質量平均粒子径が、１５０ｎｍ〜１μｍであることを特徴とする熱可塑性樹脂組成物。
【００１４】
［５］  ［１］ないし［４］のいずれかにおいて、前記複合ゴム状重合体（Ｉ）の質量平均粒子径が１８０〜５００ｎｍであることを特徴とする熱可塑性樹脂組成物。
【００１５】
［６］  ［１］ないし［５］のいずれかに記載の熱可塑性樹脂組成物を成形してなる樹脂成形品。
【発明の効果】
【００１６】
本発明によれば、連続成形を行っても発生ガスによる金型汚染や、成形品のフローマークやシルバーストリーク等の外観不良の問題が低減され、良好な外観を呈する樹脂成形品を製造することが可能となり、連続成形性、成形品外観の改良性に優れた熱可塑性樹脂組成物及びその樹脂成形品が提供される。
【００１７】
所定量のジエン系ゴム（ｉ）と架橋アクリル酸エステル系重合体（ii）とで構成される複合ゴム状重合体（Ｉ）の存在下に、芳香族ビニル系単量体とシアン化ビニル系単量体とを含む単量体混合物（II）をグラフト共重合させてなるグラフト共重合体（Ａ）と、共重合体（Ｂ）とを含有する本発明の熱可塑性樹脂組成物は、耐衝撃性、耐候性に優れ、従来の耐衝撃性、耐候性が求められる用途、例えば、車両内装、車両外装、建材用途や、屋外へ持ち出す機会が多いモバイル機器（ノート型やタブレット型のパーソナルコンピュータ、スマートフォンを含む携帯電話、デジタルカメラ、デジタルビデオカメラ等）等の用途に好適に適用することができ、その成形時には優れた連続成形性を得ることができ、また、その成形品には優れた外観をもたらす。
【図面の簡単な説明】
【００１８】
【図１】実施例におけるガス発生・付着試験に用いた金型を示す模式図である。
【発明を実施するための形態】
【００１９】
以下に本発明の実施の形態を詳細に説明する。
【００２０】
［熱可塑性樹脂組成物］
本発明の熱可塑性樹脂組成物は、下記グラフト共重合体（Ａ）１８〜４４質量部と、下記共重合体（Ｂ）５６〜８２質量部とを合計で１００質量部となるように含み、該グラフト共重合体（Ａ）と共重合体（Ｂ）との合計１００質量部に対して、アルカリ土類金属の酸化物（Ｍ）を０．０１〜０．４質量部含有することを特徴とする。
グラフト共重合体（Ａ）：ジエン系ゴム（ｉ）５〜９０質量％と架橋アクリル酸エステル系重合体（ii）９５〜１０質量％とで構成される複合ゴム状重合体（Ｉ）３５〜６５質量部の存在下に、芳香族ビニル系単量体６０〜９５質量％とシアン化ビニル系単量体５〜４０質量％とを含む単量体混合物（II）３５〜６５質量部をグラフト共重合させて得られるグラフト共重合体（ただし、複合ゴム状重合体（Ｉ）と単量体混合物（II）との合計で１００質量部）
共重合体（Ｂ）：芳香族ビニル系単量体６０〜９５質量％とシアン化ビニル系単量体５〜４０質量％とを含む単量体混合物を重合させて得られる共重合体
【００２１】
＜グラフト共重合体（Ａ）＞
本発明におけるグラフト共重合体（Ａ）は、ジエン系ゴム（ｉ）と架橋アクリル酸エステル系重合体（ii）とからなる複合ゴム状重合体（Ｉ）の存在下に、芳香族ビニル系単量体、シアン化ビニル系単量体及び必要に応じて用いられるこれらと共重合可能な他の単量体からなる単量体混合物（II）をグラフト共重合して得られるものである。
【００２２】
本発明おいて、複合ゴム状重合体（Ｉ）を構成するジエン系ゴム（ｉ）は、ポリブタジエン；ブタジエンと共重合可能なビニル系単量体との共重合体のような共役ジエン系重合体；例えば、ブタジエン−ビニルトルエン共重合体等のブタジエン−芳香族ビニル共重合体；ブタジエン−アクリロニトリル共重合体、ブタジエン−メタクリロニトリル共重合体等のブタジエン−シアン化ビニル共重合体；ブタジエン−アクリル酸メチル共重合体、ブタジエン−アクリル酸エチル共重合体、ブタジエン−アクリル酸２−エチルヘキシル共重合体等のブタジエン−アクリル酸アルキルエステル共重合体；ブタジエン−メタクリル酸メチル共重合体、ブタジエン−メタクリル酸エチル共重合体等のブタジエン−メタクリル酸アルキルエステル共重合体などが挙げられる。これらは、１種を単独で用いてもよく、２種以上を混合して用いてもよい。
【００２３】
ジエン系ゴム（ｉ）の製造に使用する触媒、乳化剤としては特に制限がなく、従来公知のものをいずれも好適に用いることができる。
【００２４】
ジエン系ゴム（ｉ）の質量平均粒子径は、１５０ｎｍ〜１μｍ、特に２００〜５００ｎｍに調整されることが、得られる成形品の耐衝撃性や成形品外観の点から好ましい。ジエン系ゴム（ｉ）の分散粒子径の分布には特に制限はなく、分散粒子径の異なるものを２種以上併用してもよい。なお、ジエン系ゴム（ｉ）の質量平均粒子径は後述の実施例の項に示される方法で測定、算出される。
【００２５】
ジエン系ゴム（ｉ）の粒子径の調節には、公知の方法を適用することができ、例えばジエン系ゴムの重合中のアグロメーションによる肥大化、１５０ｎｍ未満の比較的小さなジエン系ゴムを予め製造し、これに酸基を含有する共重合体ラテックスや酸、塩等を添加して肥大化する方法、撹拌による剪断応力によって肥大化する方法等が使用できる。
【００２６】
本発明における複合ゴム状重合体（Ｉ）を構成する架橋アクリル酸エステル系重合体（ii）は、アクリル酸エステルを主成分とし、必要に応じて、アクリル酸エステルと共重合可能な単量体より構成されるものである。このアクリル酸エステルとしては、例えばエステル部分がメチル、エチル、ｎ−プロピル、ｎ−ブチル、２−エチルヘキシル、ｎ−ラウリル等の炭素数１〜１２のアルキルエステル；アクリル酸クロルエステルのようなハロアルキルエステル；アクリル酸ベンジル又はアクリル酸フェネチル等のアリールエステル、アリールアルキルエステルなどが用いられる。
【００２７】
これらのアクリル酸エステルと共重合可能な単量体として、例えばメタクリル酸メチル、メタクリル酸ブチルのようなメタクリル酸エステル、アクリロニトリル、スチレン等が挙げられ、これらは架橋アクリル酸エステル系重合体（ii）中５０質量％以下の範囲で所望により用いられる。
【００２８】
アクリル酸エステル系重合体に架橋構造を形成するためには、通常、上記したアクリル酸エステルを主成分とする単量体又は単量体混合物にグラフト交叉剤もしくは架橋剤を添加して重合することが行われる。本発明におけるアクリル酸エステル系重合体に架橋構造を形成させる際には、グラフト交叉剤と架橋剤とを組み合わせて併用することが好ましい。
【００２９】
本発明において用いることのできるグラフト交叉剤としては、例えばアクリル酸、メタクリル酸、マレイン酸、フマル酸、シアヌル酸、イソシアヌル酸等のアリルエステル等が挙げられる。また、架橋剤としてはアルキレングリコールのジアクリレートもしくはジメタクリレート、ジビニルベンゼン等の不飽和脂肪族基部分を１分子中に２個以上含有するものが挙げられる。グラフト交叉剤および架橋剤の合計使用料はアクリル酸エステル系単量体（１００質量％）中、０．１質量％〜５質量％が好ましく、０．２質量％〜３質量％がより好ましく、０．５質量％〜２質量％がさらに好ましい。
【００３０】
ジエン系ゴム（ｉ）と架橋アクリル酸エステル系重合体（ii）とからなる複合ゴム状重合体（Ｉ）は、例えばジエン系ゴム（ｉ）５〜９０質量％、好ましくは１０〜５０質量％の存在下で、架橋アクリル酸エステル系重合体（ii）を構成する単量体又は単量体混合物９５〜１０質量％、好ましくは９０〜５０質量％を乳化重合させることで得ることができる。
【００３１】
複合ゴム状重合体（Ｉ）の製造に当たり、ジエン系ゴム（ｉ）の割合が上記範囲よりも少なく、架橋アクリル酸エステル系重合体（ii）を構成する単量体又は単量体混合物の割合が上記範囲よりも多いと耐衝撃性が低下し、逆に、ジエン系ゴム（ｉ）の割合が上記範囲よりも多く、架橋アクリル酸エステル系重合体（ii）を構成する単量体又は単量体混合物の割合が上記範囲よりも少ないと耐候性が低下する。
【００３２】
複合ゴム状重合体（Ｉ）の質量平均粒子径は、得られる成形品の耐衝撃性や外観の点から１８０〜５００ｎｍの範囲であることが好ましい。
【００３３】
本発明におけるグラフト共重合体（Ａ）は、上記のようにして得られた複合ゴム状重合体（Ｉ）の存在下に、芳香族ビニル系単量体、シアン化ビニル系単量体及びこれらと共重合可能な他の単量体からなる単量体混合物（II）をグラフト共重合させることにより得られる。
ここで、複合ゴム状重合体（Ｉ）は１種を単独で用いてもよく、ジエン系ゴム（ｉ）や架橋アクリル酸エステル系重合体（ii）の構成成分や組成比の異なるものの２種以上を混合して用いてもよい。
【００３４】
ここで使用される芳香族ビニル系単量体としては、スチレン、α−メチルスチレン等のメチルスチレン類、ジメチルスチレン類、エチルスチレン類、ｔ−ブチルスチレン類、ハロゲン化スチレン類等が例示され、これらは１種を単独で用いてもよく、２種以上を混合して用いてもよい。これらのうち、スチレンあるいはα−メチルスチレンを用いることが好ましい。
【００３５】
また、シアン化ビニル系単量体としては、アクリロニトリル、メタクリロニトリル、エタクリロニトリル、マレオニトリル、フマロニトリル等が例示され、これらは１種を単独で用いてもよく、２種以上を混合して用いてもよい。これらのうち、アクリロニトリルが好適である。
【００３６】
単量体混合物（II）中において、芳香族ビニル系単量体は６０〜９５質量％、好ましくは７０〜８５質量％の範囲で使用され、シアン化ビニル系単量体は５〜４０質量％、好ましくは１５〜３０質量％の範囲で使用される。この範囲内であればグラフト共重合体（Ａ）と共重合体（Ｂ）の相溶性が良好となり、得られる成形品の外観不良が生じにくい。
【００３７】
単量体混合物（II）には、さらに所望に応じて、０〜４０質量％、好ましくは０〜３０質量％の範囲で上記単量体と共重合可能な他の単量体を使用することも可能である。そのような単量体としては、アクリル酸、メタクリル酸等の不飽和カルボン酸化合物、メタクリル酸メチル、アクリル酸ブチル、メタクリル酸２−エチルヘキシル、メタクリル酸ベンジル、メタクリル酸グリシジル、酢酸ビニル等の不飽和エステル化合物、無水マレイン酸等の不飽和酸無水物、Ｎ−フェニルマレイミド、Ｎ−シクロヘキシルマレイミド等のマレイミド化合物、アクリルアミド、メタクリルアミド等の不飽和アミド化合物、ビニルピリジン、ビニルカルバゾール等の不飽和窒素塩基化合物等が挙げられる。これらは、１種を単独で用いてもよく、２種以上を混合して用いてもよい。
【００３８】
グラフト共重合体（Ａ）は、重合開始剤の存在下で複合ゴム状重合体（Ｉ）に、上記の単量体混合物（II）を添加してグラフト共重合することによって製造される。単量体混合物（II）の添加方法については特に制限はなく、全量を一括又は分割して一時に仕込む方法、一部を一時に仕込み残部を連続添加する方法、全量を連続添加する方法等が用いられる。また、必要に応じて、重合系を安定化させる目的で乳化剤の追加、重合度調節剤の使用、及び重合系のｐＨの調節等の処置を施してグラフト共重合することもできる。
【００３９】
重合時に乳化剤を使用した際は公知の方法で凝固し、洗浄、脱水、乾燥工程を経ることにより、ラテックスから粉体のグラフト共重合体（Ａ）を得ることができる。
【００４０】
本発明に係るグラフト共重合体（Ａ）は、上記のように、複合ゴム状重合体（Ｉ）の３５〜６５質量部、好ましくは４５〜５５質量部の存在下に、単量体混合物（II）の３５〜６５質量部、好ましくは５５〜４５質量部（ただし、複合ゴム状重合体（Ｉ）と単量体混合物（II）との合計で１００質量部）をグラフト共重合して得られる。ここで複合ゴム状重合体（Ｉ）が上記範囲外であるとシルバーストリークなどで成形外観が劣るものとなる。
【００４１】
＜共重合体（Ｂ）＞
本発明における共重合体（Ｂ）は、芳香族ビニル系単量体６０〜９５質量％、好ましくは７０〜８５質量％、シアン化ビニル系単量体５〜４０質量％、好ましくは１５〜３０質量％及びこれらと共重合可能な他の単量体０〜４０質量％、好ましくは０〜３０質量％からなる単量体混合物を重合して得られる共重合体である。芳香族ビニル系単量体、シアン化ビニル系単量体及び他の単量体が上記範囲内であると、グラフト共重合体（Ａ）と共重合体（Ｂ）の相溶性が良好となり、得られる成形品の外観不良が生じにくい。
【００４２】
共重合体（Ｂ）を得るのに用いられる芳香族ビニル系単量体、シアン化ビニル系単量体及びこれらと共重合可能な他の単量体は、グラフト共重合体（Ａ）を得るのに用いられるものと同様のものを用いることができる。
【００４３】
共重合体（Ｂ）の製造方法としては、特に限定されず、乳化重合、懸濁重合、溶液重合、塊状重合等の方法が使用できる。
【００４４】
共重合体（Ｂ）の重量平均分子量（Ｍｗ）は、５００００〜２０００００の範囲が好ましく、さらに好ましくは７５０００〜１５００００の範囲である。硬質（共）重合体（Ｃ）の重量平均分子量がこの範囲よりも低い場合には、得られる成形品の耐衝撃性が不足し、また、この範囲を超えた場合には、成形加工性が低下する。なお、共重合体（Ｂ）の重量平均分子量は、後掲の実施例の項に記載される方法で測定される。
【００４５】
＜グラフト共重合体（Ａ）と共重合体（Ｂ）の含有割合＞
本発明の熱可塑性樹脂組成物において、グラフト共重合体（Ａ）と共重合体（Ｂ）との含有割合は、グラフト共重合体（Ａ）１８〜４４質量部に対し、共重合体（Ｂ）が５６〜８２質量部、好ましくはグラフト共重合体（Ａ）２５〜３５質量部に対し、共重合体（Ｂ）６５〜７５質量部の範囲である（ただし、グラフト共重合体（Ａ）と共重合体（Ｂ）との合計で１００質量部）。グラフト共重合体（Ａ）と共重合体（Ｂ）との含有割合がこの範囲から外れると、成形時の流動性の低下、得られる成形品の耐衝撃性の低下などの問題が生じる。
なお、グラフト共重合体（Ａ）、共重合体（Ｂ）はそれぞれ１種を単独で用いてもよく、構成成分等の異なるものの２種以上を混合して用いてもよい。
【００４６】
＜アルカリ土類金属の酸化物（Ｍ）＞
本発明の熱可塑性樹脂組成物に配合するアルカリ土類金属の酸化物（Ｍ）としては、酸化ベリリウム、酸化マグネシウム、酸化カルシウム、酸化ストロンチウム、酸化バリウム等が挙げられる。これらは１種を単独で用いてもよく、２種以上を混合して用いてもよい。これらのうち、安全性及び経済性の点から、酸化マグネシウム、酸化カルシウムが好ましく、これらは、水酸化マグネシウム、水酸化カルシウム、炭酸マグネシウムなどから得ることもできる。
【００４７】
本発明の熱可塑性樹脂組成物において、アルカリ土類金属の酸化物（Ｍ）の配合量はグラフト共重合体（Ａ）と共重合体（Ｂ）の合計１００質量部に対して０．０１〜０．４質量部であり、好ましくは０．１〜０．３質量部、より好ましくは０．２〜０．３質量部である。アルカリ土類金属の酸化物（Ｍ）の配合量が０．０１質量部未満であると成形加工時に発生するガスが金型に脂状に堆積し、成形品外観が悪化する。即ち、連続成形性に劣るものとなる。また、０．４質量部を超えると成形品にフローマーク、シルバーストリーク等が発生して成形品外観を損ねる。
【００４８】
＜その他の成分＞
本発明の熱可塑性樹脂組成物には、グラフト共重合体（Ａ）、共重合体（Ｂ）及びアルカリ土類金属の酸化物（Ｍ）の他に、必要に応じてポリカーボネート、ポリエチレンテレフタレート、ポリブチレンテレフタレート、ポリアミド等の熱可塑性樹脂、公知の各種安定剤や可塑剤、滑剤、金属石鹸、帯電防止剤、染料、無機又は有機の、粒状、粉状又は繊維状の充填剤、発泡剤等を添加することができる。
【００４９】
＜熱可塑性樹脂組成物の製造及び成形＞
本発明の熱可塑性樹脂組成物は、必須成分であるグラフト共重合体（Ａ）、共重合体（Ｂ）、及びアルカリ土類金属の酸化物（Ｍ）と、必要に応じて用いられる各種任意成分とを混合・混練して、樹脂成形品の成形材料として使用される。これらの各成分を混合・混練する方法は特に制限はなく、一般的な混合・混練方法を何れも採用することができ、例えば、押出機、バンバリーミキサー、加熱混練ロール等にて混練した後ペレタイザー等で切断しペレット化する方法などが挙げられる。
【００５０】
［樹脂成形品］
本発明の樹脂成形品は、上述の本発明の熱可塑性樹脂組成物を用いて成形されたものであるが、その成形方法は、何等限定されるものではない。成形方法としては、例えば、射出成形法、押出成形法、圧縮成形法、インサート成形法、真空成形法、ブロー成形法などが挙げられる。
【実施例】
【００５１】
以下、実施例及び比較例により本発明をさらに具体的に説明するが、本発明はその要旨を超えない限り、以下の例に限定されるものではない。なお、以下の例中の「％」及び「部」数は明記しない限りは質量基準とする。
【００５２】
また、以下の実施例及び比較例での、各種物性の測定は以下の方法により行った。
共重合体（Ｂ）の重量平均分子量（Ｍｗ）は、共重合体（Ｂ）をテトラヒドロフランに溶解して得られた溶液を測定試料として、ＧＰＣ（ゲル浸透クロマトグラフィー）（東ソー（株）製）を用いて測定し、標準ポリスチレン換算法にて算出した。
ジエン系ゴム（ｉ）及び複合ゴム状重合体（Ｉ）の質量平均粒子径は、透過型電子顕微鏡を用いて、３００〜４００個のゴム粒子のサイズをカウントし、質量平均粒子径を算出することにより求めた。
【００５３】
［合成例］
＜合成例１：グラフト共重合体（Ａ−１）の製造＞
（ａ）小粒子ジエン系ゴム（ａ−１）ラテックスの製造
１０リットルのステンレススチール製のオートクレーブ（以下、ＳＵＳ製オートクレーブと略記）中に、脱イオン水（以下、単に水と略記）１４５部、ロジン酸カリウム１．０部、オレイン酸カリウム１．０部、水酸化ナトリウム０．０６部、硫酸ナトリウム０．４部、ｔ−ドデシルメルカプタン０．３部を仕込み、窒素置換した後、１，３−ブタジエン１２５部を仕込み、６０℃に昇温した。
次いで、過硫酸カリウム０．３部を水５部に溶解した水溶液を圧入して重合を開始した。重合中は重合温度を６５℃に調節し、１２時間後内圧が４．５ｋｇ／ｃｍ２（ゲージ圧）となった時点で未反応の１，３−ブタジエンを回収した。その後、内温を８０℃にして１時間保持し、質量平均粒子径が８０ｎｍで、固形分が４１質量％、重合転化率が８１％、トルエン可溶分のポリスチレン換算重量平均分子量が１２１，０００である小粒子ジエン系ゴム（ａ−１）ラテックスを得た。
【００５４】
（ｂ）ゴム肥大化用の酸基含有共重合体（ｂ−１）の製造
５リットルのガラス製反応器中に、水２００部、オレイン酸カリウム２．０部、ジオクチルスルホコハク酸ナトリウム２．５部、ナトリウムホルムアルデヒド・スルホキシレート０．３部を仕込み、６０℃に昇温し、その時点から、アクリル酸ｎ−ブチル８５部、メタクリル酸１５部、クメンハイドロパーオキシド０．４部からなる混合物を１２０分かけて連続的に滴下した。さらに２時間熟成を行い、重合転化率が９８％、質量平均粒子径が８０ｎｍである酸基含有共重合体（ｂ−１）ラテックスを得た。
【００５５】
（ｃ）肥大化ジエン系ゴム（ｉ−ａ）ラテックスの製造
小粒子ジエン系ゴム（ａ−１）ラテックスの固形分換算で１００部に、酸基含有共重合体（ｂ−１）ラテックスの固形分換算で２質量部を撹拌しながら添加し、さらに３０分間撹拌して平均粒子径が２５０ｎｍの肥大化ジエン系ゴム（ｉ−ａ）ラテックスを得た。
【００５６】
（ｄ）複合ゴム状重合体（Ｉ−１）の製造複合
肥大化ジエン系ゴム（ｉ−ａ）ラテックスの固形分換算で２０質量部を５リットルのガラス製反応器に仕込み、次いで、ロジン酸カリウム１．０部と水１５０部とを加えて窒素置換を行い、内温を７０℃に昇温した。これに１０部の水に過硫酸カリウム０．１２部を溶解した水溶液を加え、引き続き予め窒素置換しておいたアクリル酸ｎ−ブチル７９．５質量部、メタクリル酸アリル０．３３質量部、エチレングリコールジメタクリレート０．１７質量部からなる単量体混合物を２時間かけて連続的に滴下した。滴下終了後、内温を８０℃に昇温し、１時間保持して肥大化ジエン系ゴム（ｉ−ａ）と架橋アクリル酸エステル系共重合体（ii）とからなる質量平均粒子径が２７０ｎｍである複合ゴム状重合体（Ｉ−１）ラテックスを得た。
【００５７】
（ｅ）グラフト共重合体（Ａ−１）の製造
複合ゴム状重合体（Ｉ−１）ラテックスの固形分換算で５０部をガラス製反応器に仕込み、水１４０部を加え７０℃に昇温した。次いで、予めアクリロニトリル２５％及びスチレン７５％からなる単量体混合物５０部に、ベンゾイルパーオキシド０．３部を溶解したものを撹拌しながら１時間窒素置換しておき、これを７０℃に昇温した上記複合ゴム状重合体（Ｉ−１）に３時間かけて滴下し重合させた。
次いで滴下終了後内温を８０℃に昇温し、１時間撹拌した後、グラフト共重合体（Ａ−１）をラテックス状で得た。このラテックスに対して２倍量の０．４％硫酸水溶液を撹拌しながら７０℃まで昇温した後、上記のラテックスを投入した。次いで投入終了後９５℃に昇温して５分間保持して凝固物を含むスラリーを得た。その後、スラリーを脱水、洗浄、乾燥して乳白色粉末状のグラフト共重合体（Ａ−１）を得た。
【００５８】
＜合成例２：共重合体（Ｂ−１）の製造＞
１０リットルのＳＵＳ製オートクレーブに、水１５０部、アクリロニトリル２５部、スチレン７５部、アゾビスイソブチロニトリル０．１５部、ｔ−ドデシルメルカプタン０．３部、ポリビニルアルコール０．５部を仕込み、アジテーターで撹拌し、系内の分散状態を確認した後、７５℃に昇温し２時間重合を行った。その後、内温を１１０℃まで昇温し、２５分間保持して反応を完結させた。冷却後、脱水、洗浄、乾燥して白色粒状の共重合体（Ｂ−１）を得た。
【００５９】
［実施例１〜４及び比較例１，２］
＜樹脂組成物の調製＞
グラフト共重合体（Ａ−１）４０部、共重合体（Ｂ−１）６０部、エチレンビスステアリン酸アマイド０．２部（日油株式会社製「アルフローＨ５０Ｓ」）、アルカリ土類金属の酸化物（Ｍ）として酸化マグネシウム（協和化学工業製ＭｇＯ「キョーワマグ１５０」）を表１に示す量配合し、ヘンシェルミキサーでブレンドした。
この混合物を４０ｍｍφの単軸スクリュー押出機を用い、シリンダー温度２１０℃にて溶融混練し、押出してペレット化した。
【００６０】
得られた樹脂組成物のペレットを用い、以下の試験を行って、結果を表１に示した。
【００６１】
＜ガス発生・付着量試験＞
各実施例及び比較例の樹脂組成物のペレットを用いて、図１のように、射出された溶融樹脂が、スプルー１１からランナー１２，１３を２方向に流動した後、サイドゲート１４，１５から射出され、型内で会合してウエルド面を形成する金型１０に射出成形を行った。その際、金型１０内の中央部で、溶融樹脂２０がウエルド面を形成せずに未融合の状態になるように、ショートショットとし、金型１０内にガス溜りを形成するようにして、１００ショット射出成形した。射出成形後、その未融合部の露出した金型１０ａ部分に付着した脂状の堆積物をガス付着量として計量した。ガス付着量が３ｍｇ未満であると連続成形に支障がない。
【００６２】
＜高温シルバー試験＞
各実施例及び比較例の樹脂組成物のペレットを用い、ＩＳＯ  １７８試験で用いるダンベル試験片を、成形機（ＪＳＷ社製  Ｊ８５ＡＤ−１１０Ｈ）のシリンダー温度を３１０℃又は３２０℃として成形し、得られた試験片にシルバーストリークが発生するか否かを目視で判定した。
○：シルバーストリーク発生なし
×：シルバーストリーク発生あり
【００６３】
【表１】
2015178567.tif 000003
【００６４】
表１に示す結果から明らかなように、本発明の熱可塑性樹脂組成物は、連続成形性、成形品外観の改良性に優れる。
これに対し、酸化マグネシウムを配合していない比較例１では連続成形性に劣り、酸化マグネシウムの配合量が多い比較例２では成形品外観が劣る。
【符号の説明】
【００６５】
１０  金型
１１  スプルー
１２，１３  ランナー
１４，１５  サイドゲート
２０  溶融樹脂
【図１】
2015178567.tif 000004
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
下記グラフト共重合体（Ａ）１８〜４４質量部と、下記共重合体（Ｂ）５６〜８２質量部とを合計で１００質量部となるように含み、該グラフト共重合体（Ａ）と共重合体（Ｂ）との合計１００質量部に対して、アルカリ土類金属の酸化物（Ｍ）を０．１〜０．３質量部含有することを特徴とする熱可塑性樹脂組成物。
グラフト共重合体（Ａ）：小粒子ジエン系ゴム及び酸基含有共重合体を使用して得られたジエン系ゴム（ｉ）５〜９０質量％と架橋アクリル酸エステル系重合体（ii）９５〜１０質量％とで構成される、質量平均粒子径が１８０〜５００ｎｍの複合ゴム状重合体（Ｉ）３５〜６５質量部の存在下に、芳香族ビニル系単量体６０〜９５質量％とシアン化ビニル系単量体５〜４０質量％とを含む単量体混合物（II）３５〜６５質量部をグラフト共重合させて得られるグラフト共重合体（ただし、複合ゴム状重合体（Ｉ）と単量体混合物（II）との合計で１００質量部）
共重合体（Ｂ）：芳香族ビニル系単量体６０〜９５質量％とシアン化ビニル系単量体５〜４０質量％とを含む単量体混合物を重合させて得られる共重合体
【請求項２】
請求項１において、前記複合ゴム状重合体（Ｉ）は、前記ジエン系ゴム（ｉ）の存在下に、架橋アクリル酸エステル系重合体（ii）を構成するアクリル酸エステルを含む単量体を重合させてなることを特徴とする熱可塑性樹脂組成物。
【請求項３】
請求項１又は２において、前記のジエン系ゴム（ｉ）のトルエン可溶分のポリスチレン換算質量平均分子量が１００，０００以上であることを特徴とする熱可塑性樹脂組成物。
【請求項４】
請求項１ないし３のいずれか１項に記載の熱可塑性樹脂組成物を成形してなる樹脂成形品。
【手続補正２】
【補正対象書類名】明細書
【補正対象項目名】００１０
【補正方法】変更
【補正の内容】
【００１０】
［１］  下記グラフト共重合体（Ａ）１８〜４４質量部と、下記共重合体（Ｂ）５６〜８２質量部とを合計で１００質量部となるように含み、該グラフト共重合体（Ａ）と共重合体（Ｂ）との合計１００質量部に対して、アルカリ土類金属の酸化物（Ｍ）を０．１〜０．３質量部含有することを特徴とする熱可塑性樹脂組成物。
グラフト共重合体（Ａ）：小粒子ジエン系ゴム及び酸基含有共重合体を使用して得られたジエン系ゴム（ｉ）５〜９０質量％と架橋アクリル酸エステル系重合体（ii）９５〜１０質量％とで構成される、質量平均粒子径が１８０〜５００ｎｍの複合ゴム状重合体（Ｉ）３５〜６５質量部の存在下に、芳香族ビニル系単量体６０〜９５質量％とシアン化ビニル系単量体５〜４０質量％とを含む単量体混合物（II）３５〜６５質量部をグラフト共重合させて得られるグラフト共重合体（ただし、複合ゴム状重合体（Ｉ）と単量体混合物（II）との合計で１００質量部）
共重合体（Ｂ）：芳香族ビニル系単量体６０〜９５質量％とシアン化ビニル系単量体５〜４０質量％とを含む単量体混合物を重合させて得られる共重合体
【手続補正３】
【補正対象書類名】明細書
【補正対象項目名】００１１
【補正方法】変更
【補正の内容】
【００１１】
［２］  ［１］において、前記複合ゴム状重合体（Ｉ）は、前記ジエン系ゴム（ｉ）の存在下に、架橋アクリル酸エステル系重合体（ii）を構成するアクリル酸エステルを含む単量体を重合させてなることを特徴とする熱可塑性樹脂組成物。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
［４］  ［１］ないし［３］のいずれかに記載の熱可塑性樹脂組成物を成形してなる樹脂成形品。
【手続補正７】
【補正対象書類名】明細書
【補正対象項目名】００４７
【補正方法】変更
【補正の内容】
【００４７】
本発明の熱可塑性樹脂組成物において、アルカリ土類金属の酸化物（Ｍ）の配合量はグラフト共重合体（Ａ）と共重合体（Ｂ）の合計１００質量部に対して０．１〜０．３質量部、好ましくは０．２〜０．３質量部である。アルカリ土類金属の酸化物（Ｍ）の配合量が０．０１質量部未満であると成形加工時に発生するガスが金型に脂状に堆積し、成形品外観が悪化する。即ち、連続成形性に劣るものとなる。また、０．４質量部を超えると成形品にフローマーク、シルバーストリーク等が発生して成形品外観を損ねる。
【手続補正８】
【補正対象書類名】明細書
【補正対象項目名】００５９
【補正方法】変更
【補正の内容】
【００５９】
［実施例２〜４及び比較例１〜３］
＜樹脂組成物の調製＞
グラフト共重合体（Ａ−１）４０部、共重合体（Ｂ−１）６０部、エチレンビスステアリン酸アマイド０．２部（日油株式会社製「アルフローＨ５０Ｓ」）、アルカリ土類金属の酸化物（Ｍ）として酸化マグネシウム（協和化学工業製ＭｇＯ「キョーワマグ１５０」）を表１に示す量配合し、ヘンシェルミキサーでブレンドした。
この混合物を４０ｍｍφの単軸スクリュー押出機を用い、シリンダー温度２１０℃にて溶融混練し、押出してペレット化した。
【手続補正９】
【補正対象書類名】明細書
【補正対象項目名】００６１
【補正方法】変更
【補正の内容】
【００６１】
＜ガス発生・付着量試験＞
各実施例及び比較例の樹脂組成物のペレットを用いて、図１のように、射出された溶融樹脂が、スプルー１１からランナー１２，１３を２方向に流動した後、サイドゲート１４，１５から射出され、型内で会合してウエルド面を形成する金型１０に射出成形を行った。その際、金型１０内の中央部で、溶融樹脂２０がウエルド面を形成せずに未融合の状態になるように、ショートショットとし、金型１０内にガス溜りを形成するようにして、１００ショット射出成形した。射出成形後、その未融合部の露出した金型１０ａ部分に付着した脂状の堆積物をガス付着量として計量した。
【手続補正１０】
【補正対象書類名】明細書
【補正対象項目名】００６３
【補正方法】変更
【補正の内容】
【００６３】
【表１】
2015178567.tif 000005